(57)【要約】【課題】鋼材を切断するレーザ加工において作業効率が低下しにくいレーザ加工方法を提供する。【解決手段】第１の板状部位１と第１の板状部位１に交差する方向に接続された第２の板状部位２とを有する被加工部材Ｗがレーザ光によって切断される。第１の板状部位１と第２の板状部位２とに跨る切断線Ｌｃ１が設定される。第２の板状部位２に対し、その先端部２ｂに開口し切断線Ｌｃ１に沿う切り込み部２ａが、切り込み部２ａを形成することで切り出される切り出し片２ａｈが先端部と根元部とに分割されるようにレーザ光による切断加工で形成される。第１の板状部位１が、レーザ光が一方向から照射されて切断線Ｌｓ１に沿って切断される。【選択図】図７
2020049521.tif 000002
【特許請求の範囲】
【請求項１】
第１の板状部位と前記第１の板状部位に交差する方向に接続された第２の板状部位とを有する被加工部材をレーザ光によって切断するレーザ加工方法において、
前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるようにレーザ光による切断加工で形成し、
前記第１の板状部位を、レーザ光を一方向から照射して前記切断線に沿って切断することを特徴とするレーザ加工方法。
【請求項２】
レーザ光を前記切断線に接近させる方向に移動させて、前記切り出し片を前記先端部と前記根本部とに分割し、
前記切断線に接近させる方向に移動させたレーザ光を、前記切断線から、前記切断線に沿って前記切り込み部を切断するときに照射するレーザ光のビームの半径以上の距離だけ離れた位置で停止させる
請求項１記載のレーザ加工方法。
【請求項３】
レーザ光を射出する加工ヘッドと、
レーザ光の射出及び前記加工ヘッドの所定の経路上の移動を制御する制御部と、を備え、
前記制御部は、第１の板状部位と前記第１の板状部位に交差する方向に接続する第２の板状部位とを有する被加工部材をレーザ光によって切断するよう制御する際に、
前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるように、レーザ光の射出及び前記加工ヘッドの移動を制御して形成し、
前記第１の板状部位を、レーザ光を一方向から照射して前記切断線に沿って切断するように、レーザ光の射出及び前記加工ヘッドの移動を制御する
レーザ加工装置。
【請求項４】
第１の板状部位と前記第１の板状部位に交差する方向に接続された第２の板状部位とを有する被加工部材に対し、前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるようにレーザ光による切断加工で形成し、
前記切り出し片の少なくとも前記根本部を除去した状態で、前記第１の板状部位を、レーザ光を一方向から照射して前記切断線に沿って切断して、レーザ加工品を製造する
レーザ加工品の製造方法。
【発明の詳細な説明】
【技術分野】
【０００１】
本発明は、レーザ加工方法，レーザ加工装置，及びレーザ加工品の製造方法に関する。
【背景技術】
【０００２】
レ−ザ光によって形鋼及び鋼管などの被加工材を切断する際に、切断部位におけるレーザ光の照射方向と被加工材の延在方向とが一致又は近くなると、切断する部位の厚さが大きくなって切断が困難になる場合がある。
特許文献１には、切断する部位が切断困難な厚さになる場合には、その部位に予め切り込み又は捨て孔を形成して、レーザ光の照射方向において切断可能な厚さになるよう処理しておく技術が記載されている。
【先行技術文献】
【特許文献】
【０００３】
【特許文献１】特許第６０２５６５２号公報
【発明の概要】
【発明が解決しようとする課題】
【０００４】
図１２は、被加工材である溝形鋼Ｃ１を幅方向に延びる切断線Ｌｓ４３の位置でレーザ切断するために、特許文献１に記載された技術によってフランジＣ１１，Ｃ１２それぞれに予め形成した切り込み６２１，６２２を示す斜視図である。図１２は、特許文献１における図１２（ｃ）に対応する図である。
例えば、フランジＣ１２の切り込み６２２を形成する際には、フランジＣ１２に対し、レーザ光ＬｓＡを外側側方から切り込み６２２に対応した経路でノズルＮから照射する。これにより、切り込み６２２の形状に対応した切り出し片６２２Ｈを切り出し、自重落下でフランジＣ１２から分離させる。
【０００５】
ところで、この切り込み加工を多数実行すると、切り出し片６２２Ｈの先端側がフランジＣ１２に挟まれて自重落下で分離しない場合のあることが明らかになった。
そのため、切り込み６２２を形成する加工の現場では、作業者が切り出し片６２２Ｈの自重落下による分離の有無を確認すると共に、切り出し片６２２ＨがフランジＣ１２から分離していない場合には、それを分離する手作業が必要になっており、作業効率が低下している。
【０００６】
そこで、切り出し片６２２Ｈが、フランジＣ１２から切断されたにもかかわらずフランジＣ１２の先端部に挟まれて自重落下しない理由を検討したところ、形鋼におけるウェブＣ１３の加熱冷却に伴う反り変形に原因があると推察されるに至った。
【０００７】
具体的には、図１２において、切り込み６２２におけるウェブＣ１３に近い部分である側縁部６２２ａ，６２２ｂの奥側の部分及び奥縁部６２２ｃをレーザ光で切断する際に、フランジＣ１２を通り抜けたレーザ光ＬｓＡは、ウェブＣ１３の内面Ｃ１３ａに極めて近接した位置を通過する。また、この切断でレーザ光ＬｓＡの一部は拡散してウェブＣ１３の内面Ｃ１３ａに到達する。これは、フランジＣ１１の切り込み６２１の形成においても、同様である。
【０００８】
そのため、ウェブＣ１３の内面Ｃ１３ａ側の、切断線Ｌｓ４３に近い奥縁部６２２ｃに対応した部分（クロスハッチング付与）は、レーザ光ＬｓＡによって加熱されて昇温した後に自然降温する。
ウェブＣ１３は、この温度昇降により、加熱される側の内面Ｃ１３ａが凹となる反り変形をしようとする。
反り変形は、ウェブＣ１３の、幅方向に延びる軸線ＣＬ１Ａまわりの反り変形（矢印ＤＲ１）と、ウェブＣ１３の長さ方向に延びる軸線ＣＬ１Ｂまわりの反り変形（矢印ＤＲ２）の合算として表現される。
【０００９】
レーザ光ＬｓＡのウェブＣ１３への入熱効率は、近年普及しているファイバレーザがＣＯ２レーザよりも高く、切断幅（カーフ幅）も、ファイバレーザがＣＯ２レーザよりも狭くなる。
そのため、部材温度の昇降に起因する反り変形は、ファイバレーザにおいて発生頻度が高く、発生した反り変形によって切り出し片が挟持されて落下しなくなる可能性も、ファイバレーザにおいて高くなっているのが実情である。
【００１０】
そこで、本発明が解決しようとする課題は、鋼材を切断するレーザ加工において作業効率が低下しにくいレーザ加工方法，レーザ加工装置，及びレーザ加工品の製造方法を提供することにある。
【課題を解決するための手段】
【００１１】
上記の課題を解決するために、本発明は次の手順、構成を有する。
１）  第１の板状部位と前記第１の板状部位に交差する方向に接続された第２の板状部位とを有する被加工部材をレーザ光によって切断するレーザ加工方法において、
前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるようにレーザ光による切断加工で形成し、
前記第１の板状部位を、レーザ光を一方向から照射して前記切断線に沿って切断することを特徴とするレーザ加工方法である。
２）  レーザ光を前記切断線に接近させる方向に移動させて、前記切り出し片を前記先端部と前記根本部とに分割し、
前記切断線に接近させる方向に移動させたレーザ光を、前記切断線から、前記切断線に沿って前記切り込み部を切断するときに照射するレーザ光のビームの半径以上の距離だけ離れた位置で停止させる
１）に記載のレーザ加工方法である。
３）  レーザ光を射出する加工ヘッドと、
レーザ光の射出及び前記加工ヘッドの所定の経路上の移動を制御する制御部と、を備え、
前記制御部は、第１の板状部位と前記第１の板状部位に交差する方向に接続する第２の板状部位とを有する被加工部材をレーザ光によって切断するよう制御する際に、
前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるように、レーザ光の射出及び前記加工ヘッドの移動を制御して形成し、
前記第１の板状部位を、レーザ光を一方向から照射して前記切断線に沿って切断するように、レーザ光の射出及び前記加工ヘッドの移動を制御する
レーザ加工装置である。
４）  第１の板状部位と前記第１の板状部位に交差する方向に接続された第２の板状部位とを有する被加工部材に対し、前記第１の板状部位と前記第２の板状部位とに跨る仮想の切断線を設定し、
前記第２の板状部位に対し、前記第２の板状部位の先端部に開口し前記切断線に沿う切り込み部を、前記切り込み部を形成することで切り出される切り出し片が先端部と根本部とに分割されるようにレーザ光による切断加工で形成し、
前記切り出し片の少なくとも前記根本部を除去した状態で、前記第１の板状部位を、レーザ光を一方向から照射して前記切断線に沿って切断して、レーザ加工品を製造する
レーザ加工品の製造方法である。
【発明の効果】
【００１２】
本発明によれば、鋼材を切断するレーザ加工において作業効率が低下しにくい、という効果が得られる。
【図面の簡単な説明】
【００１３】
【図１】図１は、本発明の実施の形態に係るレーザ加工装置の実施例であるレーザ加工装置５１を含むレーザ加工システムＳＴのブロック図である。
【図２】図２は、レーザ加工装置５１で加工する溝形鋼Ｗの横断面図及び溝形鋼Ｗの展開図Ｔ１の一部である。
【図３】展開図Ｔ１における加工工程を示す第１の図である。
【図４】展開図Ｔ１における加工工程を示す第２の図である。
【図５】展開図Ｔ１における加工工程を示す第３の図である。
【図６】展開図Ｔ１における加工工程を示す第４の図である。
【図７】溝形鋼Ｗを切断線Ｌｃ１の位置でレーザ光Ｌｓにより切断する際の状態を説明する斜視図である。
【図８】展開図Ｔ１における他の加工工程を示す第１の図である。
【図９】展開図Ｔ１における他の加工工程を示す第２の図である。
【図１０】図６におけるＡ部の詳細を示す図である。
【図１１】レーザ加工システムＳＴのＣＡＭ２０が有するスリット付加決定部２３が実行する判定の手順を説明するフロー図である。
【図１２】従来の切断加工を説明する斜視図である。
【発明を実施するための形態】
【００１４】
本発明の実施の形態に係るレーザ加工装置を、その実施例であるレーザ加工装置５１及びレーザ加工装置５１を含むレーザ加工システムＳＴにより説明する。
なお、以下の実施例の説明において、溝形鋼に符号としてＷを付して説明する。上述の溝形鋼Ｃ１との違いは符号のみであって物として区別するものではない。
【００１５】
（実施例）
図１は、レーザ加工システムＳＴを示すブロック図である。
レーザ加工システムＳＴは、ＣＡＤ１０，ＣＡＭ２０，ＮＣ装置３０，及びレーザ加工機４０を含んで構成されている。
レーザ加工装置５１は、このうちの、少なくともＮＣ装置３０及びレーザ加工機４０を含んで構成されている。ＮＣ装置３０は、制御部の一例であり、レーザ加工機４０は、レーザ光Ｌｓを射出するノズルを有する加工ヘッド４１(図７)及びレーザ発振器（不図示）を有する。
レーザ加工装置５１は、少なくとも形鋼又は鋼管を被加工部材とし、被加工部材の姿勢を転換させながらレーザ光Ｌｓで切断などの加工を施すことができる。
【００１６】
レーザ加工システムＳＴにおいて、ＣＡＤ１０は、製品形状データ作成部１１を有し、ＣＡＭ２０は、加工範囲・加工順決定部２１，割付けデータ作成部２２，及びスリット付加決定部２３を有する。
ＣＡＤ１０の製品形状データ作成部１１は、被加工部材から形成する製品Ｗｐ（図７）の製品形状データを作成する。
ＣＡＭ２０は、被加工部材の展開図データ及びＣＡＤ１０が作成した製品形状データに基づいて製品の展開図データを作成する。
【００１７】
図２は、被加工部材の一例である溝形鋼Ｗの横断面と、ＣＡＭ２０が作成した溝形鋼Ｗの展開図データによる展開図Ｔ１の一部とを、ウェブ１の位置を対応づけして示している。溝形鋼Ｗは、同一横断面の長尺材であって、長手を有する板状のウェブ１と、ウェブ１の幅方向両端から同方向に延びる対向側壁である板状のフランジ２，３と、を有する。
【００１８】
加工範囲・加工順決定部２１は、被加工部材に対する加工範囲及び加工順を決定し、割付けデータ作成部２２は、被加工部材に対しレーザ光Ｌｓによりどのように加工するかの割付けを示す割付けデータを生成する。
これにより、レーザ加工システムＳＴは、被加工部材が少なくとも形鋼及び鋼管の場合に、被加工部材の切断を実行できるようになっている。
【００１９】
ＣＡＭ２０の割付けデータ作成部２２は、溝形鋼Ｗを幅方向に切断する場合、特許文献１に記載された技術を用い、ウェブ１及びフランジ２，３に対し、孔を開けるか切り込み部を形成するか、及び形成する場合の部位などを決定する。
スリット付加決定部２３は、図１１に示される手順で、割付けデータ作成部２２が、切り込み部の形成を決定した場合の、フランジ端に開口する切り込み部の形成有無を判定し、切り込み部２ａ，３ａ（図７参照）の形成時にスリット２ｓ，３ｓ（図４，図６参照）を付加するか否かを決定する（Ｓ１〜Ｓ４）。この手順の詳細は後述する。
【００２０】
スリット付加決定部２３は、スリット２ｓ，３ｓの付加を決定したら、切り込みを形成するレーザ光Ｌｓの照射経路に、それぞれスリット経路ｍＳ２，ｍＳ３（図４，図６参照）を含める。
【００２１】
このスリット経路ｍＳ２，ｍＳ３による切り出し片２ａｈ，３ａｈの切り出しについて、図２〜図７を参照して説明する。まず、図２に示される溝形鋼Ｗ及び溝形鋼Ｗに対応した展開図Ｔ１を説明する。
切り出し片２ａｈ，３ａｈは、切り込み部２ａ，３ａを形成することで切り出される端材となる部分である。
【００２２】
溝形鋼Ｗは、既述のように、ウェブ１と、フランジ２及びフランジ３と、を有する。
展開図Ｔ１は、フランジ２，３をウェブ１と同一平面上に延ばして展開した状態を示す図である。展開図Ｔ１には、ウェブ１とフランジ２との稜線に対応する稜線Ｌ１２、ウェブ１とフランジ３との稜線に対応する稜線Ｌ１３が設定されている。
展開図Ｔ１において、稜線Ｌ１２と稜線Ｌ１３との間の範囲は、ウェブ１に対応したウェブ領域Ｔ１１とされている。また、稜線Ｌ１２から外側の範囲はフランジ２に対応したフランジ領域Ｔ１２とされ、稜線Ｌ１３から外側の範囲はフランジ３に対応したフランジ領域Ｔ１３としている。
【００２３】
展開図Ｔ１には、ウェブ１の板厚ｔ１に対応した板厚線Ｌ２ａ及び板厚線Ｌ３ａが、それぞれフランジ領域Ｔ１２及びフランジ領域Ｔ１３に設定されている。
また、ウェブ１とフランジ２，３とのＲ付き入隅部分に関しては、ウェブ１の内面１ａを板厚ｔ１のまま延長した仮想線と、フランジ２，３側のＲ開始点である点Ｐ２を通る直交線と、の交点Ｐ３に対応して、ウェブ領域Ｔ１１において内側板厚線Ｌ１２ａ，Ｌ１３ａが設定されている。
【００２４】
以下の説明において、溝形鋼Ｗに施す加工は、溝形鋼Ｗを、その端面Ｗａから所定の距離Ｄ１だけ隔てた端面Ｗａと平行な切断線Ｌｃ１の位置で切断する加工である。この加工により、図６に示されるように、切断線Ｌｃ１に対して図２の右側となる部分が、レーザ加工品である製品Ｗｐとして製造され、左側は端材Ｗｈとなる。切断線Ｌｃ１は、フランジ領域Ｔ１２，ウェブ領域Ｔ１１，及びフランジ領域Ｔ１３に跨って仮想設定されている。すなわち、切断線Ｌｃ１は、図７に示されるように、フランジ２，ウェブ１，及びフランジ３に跨って設定されている。
また、レーザ光Ｌｓの照射の開始及び停止、レーザ光Ｌｓの照射位置の所定の経路上の移動である加工ヘッド４１の移動、溝形鋼Ｗの姿勢転換、並びに、加工に伴うビーム特性及びフォーカスの最適化などは、ＮＣ装置３０により制御される。
【００２５】
この例においてＣＡＭ２０によって設定された切り込みは、フランジ領域Ｔ１２及びフランジ領域Ｔ１３に対し設定し、図７に示されるフランジ２及びフランジ３に形成する同形状の切り込み部２ａ，３ａである。
例えば、切り込み部２ａは、図７に示されるように、切断線Ｌｃ１から端面Ｗａ側に向かって幅Ｄ２を有し、フランジ２の先端部２ｂに開口する切り込みであり、切断経路ｍ(図６)による切断で形状が形成される。
【００２６】
＜スリット経路ｍＳ２による切り出し片２ａｈの形成について＞
（ピアスｍＰ２〜第１経路ｍ１の形成：図３）
フランジ領域Ｔ１２の切り込み部２ａとなる範囲において、板厚線Ｌ２ａから所定の距離Ｄ３だけ外側に離れた位置に、レーザ光ＬｓによってピアスｍＰ２を形成する。
次に、レーザ光ＬｓをピアスｍＰ２内に空照射した状態から、板厚線Ｌ２ａと平行に切断線Ｌｃ１まで延びる第１経路ｍ１で移動して切断を行い（矢印ＤＲａ）、レーザ光Ｌｓの照射を停止する。
【００２７】
（第２経路ｍ２の形成：図４）
レーザ光ＬｓをピアスｍＰ２内に空照射した状態から板厚線Ｌ２ａと平行かつ第１経路ｍ１とは反対方向に、切断線Ｌｃ１から幅Ｄ２となる位置までの第２経路ｍ２で移動して切断を行い（矢印ＤＲｂ）、レーザ光Ｌｓの照射を停止する。
ピアスｍＰ２と、第１経路ｍ１及び第２経路ｍ２と、でスリット経路ｍＳ２が構成され、スリット経路ｍＳ２による切断加工でスリット２ｓが形成される（図４参照）。
【００２８】
（第３経路ｍ３の形成：図５）
切断線Ｌｃ１から幅Ｄ２となる位置において、レーザ光Ｌｓをフランジ１２の幅方向外側から切断線Ｌｃ１と平行に照射移動し（矢印ＤＲｃ）、板厚線Ｌ２ａまでの直線の経路ｍ３１で切断する。レーザ光Ｌｓが板厚線Ｌ２ａに達したら、板厚線Ｌ２ａに沿って切断線Ｌｃ１まで経路ｍ３２で切断する（矢印ＤＲｄ）。レーザ光Ｌｓが切断線Ｌｃ１に達したら、切断線Ｌｃ１に沿ってフランジ領域Ｔ１２の外縁Ｔ１２ａを抜けるまでの経路ｍ３３で切断する（矢印ＤＲｅ）。
経路ｍ３１〜ｍ３３をまとめて第３経路ｍ３とも称する。
【００２９】
第３経路ｍ３による切断加工により、図７に示されるように、フランジ２において切り込み部２ａが形成され、切り出し片２ａｈが切り出される。
また、切り出し片２ａｈは、スリット２ｓが形成されていることにより、ウェブ１側の部分である切り込み根本片２ａｈ１と先端側の部分である切り込み先端片２ａｈ２とに分割されている。また、切り込み根本片２ａｈ１及び切り込み先端片２ａｈ２には、ピアスｍＰ２のサイズによっては、跡としてピアス痕Ｐｋが残される。
【００３０】
＜スリット経路ｍＳ３による切り出し片３ａｈの形成について＞
（ピアスｍＰ３及び第４経路ｍ４〜第５経路ｍ５の形成：図６）
ピアスｍＰ３及び第４経路ｍ４〜第５経路ｍ５は、フランジ１３にスリット３ｓを形成する経路であり、フランジ領域Ｔ１２におけるピアスｍＰ２及び第１経路ｍ１〜第３経路ｍ３と同様にフランジ領域Ｔ１３に設定される。
すなわち、ピアスｍＰ３は、ピアスｍＰ２に対応し、第４経路ｍ４及び第５経路ｍ５は、それぞれ第１経路ｍ１及び第２経路ｍ２に相当する。
ピアスｍＰ３と第４経路ｍ４及び第５経路ｍ５により、スリット経路ｍＳ３が構成され、スリット経路ｍＳ３の切断加工によって、フランジ１３にスリット３ｓが形成される(図６参照)。
【００３１】
（第６経路ｍ６の形成：図６）
切断線Ｌｃ１から幅Ｄ２となる位置において、レーザ光Ｌｓをフランジ１３の幅方向外側から切断線Ｌｃ１と平行に照射移動し（矢印ＤＲｆ）、板厚線Ｌ３ａまでの直線の経路ｍ６１で移動して切断する。
レーザ光Ｌｓが板厚線Ｌ３ａに達したら、板厚線Ｌ３ａに沿って切断線Ｌｃ１まで経路ｍ６２で切断する（矢印ＤＲｇ）。レーザ光Ｌｓが切断線Ｌｃ１に達したら、切断線Ｌｃ１に沿ってフランジ領域Ｔ１３の外縁Ｔ１３ａを抜けるまでの経路ｍ６３で切断する（矢印ＤＲｈ）。
経路ｍ６１〜ｍ６３をまとめて第６経路ｍ６とも称する。
【００３２】
第６経路ｍ６の切断により、図７に示されるように、フランジ３において切り込み部３ａが形成され、切り出し片３ａｈが切り出される。
また、切り出し片３ａｈは、スリット３ｓが形成されていることにより、ウェブ１側の部分である切り込み根本片３ａｈ１と先端側の部分である切り込み先端片３ａｈ２とに分割されている。
また、切り込み根本片３ａｈ１及び切り込み先端片３ａｈ２には、ピアスｍＰ３の形成サイズによっては、跡としてピアス痕Ｐｋが残される。
【００３３】
切り込み部２ａ，３ａの形状を切断で形成したら、次の切断加工で製品Ｗｐを得る。
＜製品Ｗｐの切り出し＞
（切断線Ｌｃ１に沿った経路ｍｃ）
第６経路ｍ６までの加工で、切り込み部２ａ，３ａを形成したら、レーザ光Ｌｓを、一方向から照射して切断線Ｌｃ１を切断面とする経路ｍｃで移動させて切断する。経路ｍｃは、フランジ領域Ｔ１２の板厚線Ｌ２ａとフランジ領域Ｔ１３の板厚線Ｌ３ａとの間、或いは板厚線Ｌ２ａと板厚線Ｌ３ａとの間を含むそれよりも少し長い経路で切断線Ｌｃ１に沿って設定される。
これにより、溝形鋼Ｗは、図６において切断線Ｌｃ１の右側の部分である製品Ｗｐと、左側の非製品である端材Ｗｈと、に分離される。すなわち、製品切断の経路ｍｃによる製品Ｗｐ側の切断面が製品Ｗｐの外形端面となる。
【００３４】
上述の切り込み部２ａ，３ａを形成すると、レーザ光Ｌｓによる板厚線Ｌ２ａに沿った経路ｍ３２による切断、及び、板厚線Ｌ３ａに沿った経路ｍ６２による切断と、経路ｍ３１，ｍ３３，ｍ６１，ｍ６３のウェブ１に近い部分の切断と、において、ウェブ１の内面１ａは顕著に加熱され、その後冷却する。
【００３５】
この加熱冷却の温度変化によって、既述のように、ウェブ１は、内面１ａが凹となる反り変形をしようとする。
すなわち、図７に示されるように、フランジ２，３から切り出し片２ａｈ，３ａｈが切り出される際に、その切り出しの切断に伴い変形が生じる。詳しくは、フランジ２，３において、ウェブ１の反り変形に起因する、切り込み部２ａ，３ａの幅を狭める方向の変形が生じる（矢印ＤＲ７２，ＤＲ７４）。
【００３６】
この変形の量が切断幅未満の場合には、切り込み部２ａで例示されるように、切り出し片２ａｈが、切り込み根本片２ａｈ１及び切り込み先端片２ａｈ２と共に自重で自然落下する(白抜き矢印ＤＲ７３)。
【００３７】
一方で、切り込み部２ａ，３ａの幅を狭める変形の量が切断幅以上となる場合には、切り込み部３ａに例示されるように、切り出し片３ａｈのうちの、切り込み先端片３ａｈ２がフランジ３に挟まれて落下せず残留し、切り込み根本片３ａｈ１のみが自重で自然落下可能となる（白抜き矢印ＤＲ７５）。
そのため、切り込み部３ａには、切り込み根本片３ａｈ１が自重落下により除去され、ウェブ１に対し離接する方向に距離Ｄ３で開口した開口部３ａ１が形成される。
【００３８】
これにより、切断線Ｌｃ１に沿った製品切断の経路ｍｃの切断加工において、フランジ２，３が存在するウェブ１の幅方向両縁部の、レーザ光Ｌｓによる切断厚さがウェブ１の板厚ｔ１に近い距離Ｄ４の厚さとなる。
そのため、切り込み先端片３ａｈ２が図７に示されるようにフランジ３に挟持されたままであっても、溝形鋼Ｗのウェブ１連続切断加工が良好に行える。
もちろん、図７に示される切り出し片２ａｈのように、切り込み根本片２ａｈ１及び切り込み先端片２ａｈ２の両方が自重で落下すれば、溝形鋼Ｗの切断加工は良好に行える。
【００３９】
ピアスｍＰ２，ｍＰ３の形成位置は、切り出し片２ａｈ，３ａｈに含まれるものに限定されない。
例えば、図８に示されるように、端材Ｗｈの切り出し片２ａｈに含まれない位置に形成してもよい。この場合の切り込み部２ａを切り出す切断経路ｍＡを説明する。
【００４０】
（ピアスｍＡＰ２〜第１経路ｍＡ１の形成：図８）
フランジ１２における切り込み部２ａの範囲外の、板厚線Ｌ２ａから所定の距離Ｄ３だけ離れた位置に、レーザ光ＬｓによってピアスｍＡＰ２を形成する。
次に、レーザ光ＬｓをピアスｍＡＰ２内に空照射した状態から、板厚線Ｌ２ａと平行に切断線Ｌｃ１まで延びる第１経路ｍＡ１で移動して切断を行い（矢印ＤＲｉ）、レーザ光Ｌｓの照射を停止する。
【００４１】
ピアスｍＡＰ２と第１経路ｍＡ１とでスリット経路ｍＳＡ２が構成され、スリット経路ｍＳＡ２による切断で、スリット経路ｍＳ２による切断の場合と同様のスリット２ｓが形成される（図９参照）。
【００４２】
（第２経路ｍＡ２の形成：図９）
切断線Ｌｃ１から幅Ｄ２となる位置において、レーザ光Ｌｓをフランジ領域Ｔ１２の外側から切断線Ｌｃ１と平行に照射移動し（矢印ＤＲｊ）、板厚線Ｌ２ａまでの経路ｍＡ２１を移動させて切断する。レーザ光Ｌｓが板厚線Ｌ２ａに達したら、板厚線Ｌ２ａに沿って切断線Ｌｃ１までの経路ｍＡ２２で移動させて切断する（矢印ＤＲｋ）。レーザ光Ｌｓが切断線Ｌｃ１に達したら、切断線Ｌｃ１に沿ってフランジ領域Ｔ１２の外縁Ｔ１２ａを抜けるまでの経路ｍＡ２３で移動して切断する(矢印ＤＲｍ)。経路ｍＡ２１〜ｍＡ２３をまとめて第２経路ｍＡ２とも称する。
【００４３】
以上の切断経路ｍＡによって切り出された切り込み根本片及び切り込み先端片は、切り込み根本片２ａｈ１及び切り込み先端片２ａｈ２に対し、ピアス痕Ｐｋのないものである。切断経路ｍＡで切断した場合も、切断経路ｍで切断した場合と同様に、フランジ２，３が存在するウェブ１の幅方向両縁部の切断厚さを、ウェブ１の板厚ｔ１に近い距離Ｄ４の厚さできるので、切断加工が良好に実行できる。
【００４４】
既述のように、以上説明したスリット２ｓ，３ｓを形成するか否かは、ＣＡＭ２０が有するスリット付加決定部２３によって決定される。その決定手順について、図１１を参照して説明する。
【００４５】
スリット付加決定部２３は、割付けデータ作成部２２が、フランジ２，３の先端部２ｂ，３ｂに開口する切り込み部２ａ，３ａの少なくとも一方を形成すると決定したか否かを判定する（Ｓ１）。
【００４６】
（Ｓ１）の判定が否（Ｎｏ）の場合、そのまま判定を終了する。
一方、判定が是（Ｙｅｓ）で、切り込み部２ａを形成するとした場合、スリット付加決定部２３は、切り込み部２ａにおいてスリット２ｓを形成する位置を設定する（Ｓ２）。具体的には、スリット２ｓを形成する位置を、フランジ２の先端部２ｂから１５ｍｍの位置と、先端部２ｂからフランジ２の高さＨｆの１／３の位置とのうちの小さい方とする。また、板厚線Ｌ２ａから設定したスリット２ｓの位置までの距離Ｄ３が所定値未満となる場合には、製品切断の経路ｍｃでの切断時にウェブ１を通過したレーザ光Ｌｓの抜けに影響する可能性があるので、スリットの付与有無は、他の要素も考慮した上で人為的に判断する。距離Ｄ３の所定値は、例えば３０ｍｍである。
【００４７】
スリット付加決定部２３は、設定したスリット２ｓの形成位置における切り込み部２ａの幅Ｄ２を、割付けデータ作成部２２が生成した割付けデータを参照して把握し、所定値以上か否かを判定する（Ｓ３）。上述の切り込み部２ａ，３ａは、幅が一定の矩形形状となるものを説明したが、製品Ｗｐの形状に応じて先端側と根本側とで幅が異なるように設定してもよい。
幅Ｄ２の所定値Ｄ２ａは、幅Ｄ２が小さく切り出し片が過度に細長くなると、質量が小さくなる上に、引っ掛りが生じて自重落下しにくくなることによる。所定値Ｄ２ａは、例えば２ｍｍである。
【００４８】
（Ｓ３）の判定が否（Ｎｏ）の場合、スリットを付加せず、そのまま終了する。
是（Ｙｅｓ）の場合、切断経路ｍにスリット経路ｍＳ２を含めて、スリット２ｓが形成されるようにする（Ｓ４）。
【００４９】
上述の、スリット２ｓを形成する切断経路ｍの第１経路ｍ１，第２経路ｍ２及び切断経路ｍＡの第１経路ｍＡ１において、ＮＣ装置３０は、レーザ光Ｌｓの停止位置を次のように制御してもよい。
【００５０】
図１０は、図６におけるＡ部の詳細を説明する図である。
図１０において、レーザ光Ｌｓのフランジ１３に照射される光束を、半径ｒ１（直径Ｒ）のビームＬｓｄとしている。
ＣＡＭ２０の割付けデータ作成部２２は、ビームＬｓｄの中心ＣＬ１の第４経路ｍ４の終点位置を、切断線Ｌｃ１に対し接近させるビームＬｓｄが切断線Ｌｃ１に掛かり始める位置Ｐ１１よりも手前とする。すなわち、終点位置を、切断線Ｌｃ１からビームＬｓｄの半径ｒ１以上離れた位置とする。
例えば、終点位置を、切断線Ｌｃ１との距離が直径Ｒとなる位置にする。この場合、ビームＬｓｄの中心ＣＬ１が、切断線Ｌｃ１よりも直径Ｒだけ手前の位置Ｐ１２に達したら移動を停止させる。
この制御は、第４経路ｍ４に相当する第１経路ｍ１（図３），ｍＡ１（図８）においても同様に行うことができる。
【００５１】
このように、第４経路ｍ４，第１経路ｍ１，第１経路ｍＡ１におけるレーザ光Ｌｓの移動を、レーザ光ＬｓのビームＬｓｄが、切断線Ｌｃ１に掛かからないように手前位置で停止させる。これにより、スリット２ｓ，３ｓを切断形成する際のレーザ光Ｌｓの熱の影響で、切り出す製品Ｗｐの端面（切断線Ｌｃ１に対応した面）のスリット２ｓ，３ｓに対応した範囲ＡＲａ（図１０）が、他の範囲と異なる状態になり、外観品質或いは物性に影響が生じることを防止できる。
【００５２】
本発明の実施例は、上述した構成に限定されるものではなく、本発明の要旨を逸脱しない範囲において変形例としてもよい。
【００５３】
被加工部材は、上述の溝形鋼Ｗに限定されず、他の形鋼或いは鋼管であってもよい。例えばウェブ１のような第１の板状部位と、第１の板状部位に交差する方向に接続するフランジ２，３のような第２の板状部位とを有するものでよい。また、形鋼及び鋼管のような横断面形状が一定形状の長尺材に限定されるものではなく、長尺材以外のもの（例えば箱状）であってもよい。
実施例で説明した切り出し片２ａｈ，３ａｈに対するスリット２ｓ，３ｓの付加は、被加工部材がどのような形状であっても、次の場合に適用できる。
すなわち、被加工部材をレーザ光で切断する加工において、被切断部位の切断厚さが、被加工部材の形状に起因して切断不能な程度に大きくなるときに、予め切断厚さを小さくする前加工として被切断部位に切り込み部を形成できる場合に適用できる。
【００５４】
切断経路ｍ，ｍＡにおいて、レーザ光Ｌｓの移動方向は上述の方向に限定されない。切断線Ｌｃ１に沿った切断の経路ｍｃによる加工を実行する前に、スリット２ｓ，３ｓを有する切り出し片２ａｈ，３ａｈが形成されていればよい。
【００５５】
レーザ光Ｌｓは、ファイバレーザに限定されるものではない。炭酸ガスレーザ，ディスクレーザ，ＹＡＧレーザ，ダイオードレーザ，エキシマレーザなどであってもよい。
制御部としてのＮＣ装置３０は、レーザ加工装置５１において一体構造として備えられていなくてもよい。ＮＣ装置３０はレーザ加工機４０に対し、別体とし、ＮＣ装置３０、これらと無線又は有線で通信可能なように配置してもよい。
【符号の説明】
【００５６】
１  ウェブ
１ａ  内面
２，３  フランジ
２ａ，３ａ  切り込み部
２ａｈ，３ａｈ  切り出し片
２ａｈ１，３ａｈ１  切り込み根本片
２ａｈ２，３ａｈ２  切り込み先端片
２ｂ  先端部
２ｓ，３ｓ  スリット
３ａ１  開口部
１０  ＣＡＤ
１１  製品形状データ作成部
２０  ＣＡＭ
２１  加工範囲・加工順決定部
２２  割付けデータ作成部
２３  スリット付加決定部
３０  ＮＣ装置
４０  レーザ加工機
４１  加工ヘッド
５１  レーザ加工装置
ＣＬ１  中心
Ｄ１  距離
Ｄ２  幅
Ｄ２ａ  所定値
Ｄ３，Ｄ４  距離
Ｌｃ１  切断線
Ｌｓ  レーザ光
Ｌｓｄ  ビーム
Ｌ１２，Ｌ１３  稜線
Ｌ２ａ，Ｌ３ａ  板厚線
Ｌ１２ａ，Ｌ１３ａ  内側板厚線
ｍ，ｍＡ  切断経路
ｍｃ  経路
ｍＰ２，ｍＰ３，ｍＡＰ２  ピアス
ｍＳ２，ｍＳ３，ｍＳＡ２  スリット経路
ｍ１〜ｍ６  第１〜６経路
ｍＡ１  第１経路
ｍ３１，ｍ３２，ｍ３３，ｍ６１，ｍ６２，ｍ６３  経路
ｍＡ２  第２経路
ｍＡ２１，ｍＡ２２，ｍＡ２３  経路
Ｐｋ  ピアス痕
Ｐ１１，Ｐ１２  位置
Ｐ２  点
Ｐ３  交点
ＳＴ  レーザ加工システム
ｔ１  板厚
Ｔ１  展開図
Ｔ１１  ウェブ領域
Ｔ１２，Ｔ１３  フランジ領域
Ｔ１２ａ，Ｔ１３ａ  外縁
Ｗ  溝形鋼（被加工部材）
Ｗａ  端面
Ｗｈ  端材
Ｗｐ  製品
【図１】
2020049521.tif 000003
【図２】
2020049521.tif 000004
【図３】
2020049521.tif 000005
【図４】
2020049521.tif 000006
【図５】
2020049521.tif 000007
【図６】
2020049521.tif 000008
【図７】
2020049521.tif 000009
【図８】
2020049521.tif 000010
【図９】
2020049521.tif 000011
【図１０】
2020049521.tif 000012
【図１１】
2020049521.tif 000013
【図１２】
2020049521.tif 000014
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
第１の板状部位と前記第１の板状部位に交差する方向に接続された第２の板状部位とを有する被加工部材に対し、前記第１の板状部位と前記第２の板状部位とに跨る切断線を設定し、
前記第２の板状部位に対し、前記第２の板状部位の先端部に開口し前記切断線に沿う切り込み部を、前記切り込み部を形成することで切り出される切り出し片が先端部と根元部とに分割されるように、レーザ光による切断加工で形成し、
前記第１の板状部位を、レーザ光を一方向から照射して前記切断線に沿って切断する
レーザ加工方法。
【請求項２】
レーザ光を前記切断線に接近させる方向に移動させて、前記切り出し片を前記先端部と前記根元部とに分割し、
前記切断線に接近させる方向に移動させたレーザ光を、前記切断線から、前記切断線に沿って前記切り込み部を切断するときに照射するレーザ光のビームの半径以上の距離だけ離れた位置で停止させる
請求項１記載のレーザ加工方法。
【請求項３】
レーザ光を射出する加工ヘッドと、
レーザ光の射出及び前記加工ヘッドの所定の経路上の移動を制御する制御部と、
を備え、
前記制御部は、第１の板状部位と前記第１の板状部位に交差する方向に接続する第２の板状部位とを有する被加工部材をレーザ光によって切断するよう制御する際に、
前記第１の板状部位と前記第２の板状部位とに跨る切断線を設定し、
前記第２の板状部位に対し、前記第２の板状部位の先端部に開口し前記切断線に沿う切り込み部を、前記切り込み部を形成することで切り出される切り出し片が先端部と根元部とに分割されるように、レーザ光の射出及び前記加工ヘッドの移動を制御して形成し、
前記第１の板状部位を、レーザ光を一方向から照射して前記切断線に沿って切断するように、レーザ光の射出及び前記加工ヘッドの移動を制御する
レーザ加工装置。
【請求項４】
第１の板状部位と前記第１の板状部位に交差する方向に接続された第２の板状部位とを有する被加工部材に対し、前記第１の板状部位と前記第２の板状部位とに跨る切断線を設定し、
前記第２の板状部位に対し、前記第２の板状部位の先端部に開口し前記切断線に沿う切り込み部を、前記切り込み部を形成することで切り出される切り出し片が先端部と根元部とに分割されるようにレーザ光による切断加工で形成し、
前記切り出し片の少なくとも前記根元部を除去した状態で、前記第１の板状部位を、レーザ光を一方向から照射して前記切断線に沿って切断して、レーザ加工品を製造する
レーザ加工品の製造方法。
【手続補正２】
【補正対象書類名】明細書
【補正対象項目名】全文
【補正方法】変更
【補正の内容】
【発明の詳細な説明】
【技術分野】
【０００１】
本開示は、レーザ加工方法、レーザ加工装置、及びレーザ加工品の製造方法に関する。
【背景技術】
【０００２】
レーザ光によって形鋼及び鋼管などの被加工材を切断する際に、切断部位におけるレーザ光の照射方向と被加工材の延在方向とが一致又は近くなると、切断する部位の厚さが大きくなって切断が困難になる場合がある。
特許文献１には、切断する部位が切断困難な厚さになる場合には、その部位に予め切り込み又は捨て孔を形成して、レーザ光の照射方向において切断可能な厚さになるよう処理する技術が記載されている。
【先行技術文献】
【特許文献】
【０００３】
【特許文献１】特許第６０２５６５２号公報
【発明の概要】
【発明が解決しようとする課題】
【０００４】
図１２は、被加工材である溝形鋼Ｃ１を幅方向に延びる切断線Ｌｓ４３の位置でレーザ切断するために、特許文献１に記載された技術によって、フランジＣ１１及びＣ１２それぞれに切り込み６２１及び６２２を予め形成した状態を示している。図１２は、特許文献１における図１２（ｃ）に対応する。
例えば、フランジＣ１２の切り込み６２２を形成する際には、フランジＣ１２に対し、ノズルＮからレーザ光ＬｓＡを外側側方から切り込み６２２に対応した経路で照射する。これにより、切り込み６２２の形状に対応した切り出し片６２２Ｈを切り出し、自重落下でフランジＣ１２から分離させる。
【０００５】
ところで、この切り込み加工を多数実行すると、切り出し片６２２Ｈの先端側がフランジＣ１２に挟まれて自重落下で分離しない場合があることが明らかになった。
そのため、切り込み６２２を形成する加工の現場では、作業者が切り出し片６２２Ｈの自重落下による分離の有無を確認し、切り出し片６２２ＨがフランジＣ１２から分離していない場合には、それを分離する手作業が必要になっており、作業効率が低下している。
【０００６】
そこで、切り出し片６２２Ｈが、フランジＣ１２から切断されたにもかかわらずフランジＣ１２の先端部に挟まれて自重落下しない理由を検討したところ、形鋼におけるウェブＣ１３の加熱冷却に伴う反り変形に原因があると推察されるに至った。
【０００７】
具体的には、図１２において、切り込み６２２におけるウェブＣ１３に近い部分である側縁部６２２ａ及び６２２ｂの奥側の部分、及び奥縁部６２２ｃをレーザ光で切断する際に、フランジＣ１２を通り抜けたレーザ光ＬｓＡは、ウェブＣ１３の内面Ｃ１３ａに極めて近接した位置を通過する。また、この切断でレーザ光ＬｓＡの一部は拡散してウェブＣ１３の内面Ｃ１３ａに到達する。これは、フランジＣ１１の切り込み６２１の形成においても同様である。
【０００８】
そのため、ウェブＣ１３の内面Ｃ１３ａ側の、切断線Ｌｓ４３に近い奥縁部６２２ｃに対応したクロスハッチングが付された部分は、レーザ光ＬｓＡによって加熱されて昇温した後に自然降温する。
ウェブＣ１３は、この温度昇降により、加熱される側の内面Ｃ１３ａが凹となる反り変形をしようとする。反り変形は、ウェブＣ１３の、幅方向に延びる軸線ＣＬ１Ａ回りの反り変形（矢印ＤＲ１）と、ウェブＣ１３の長さ方向に延びる軸線ＣＬ１Ｂ回りの反り変形（矢印ＤＲ２）の合算として表現される。
【０００９】
レーザ光ＬｓＡのウェブＣ１３への入熱効率は、近年普及しているファイバレーザがＣＯ２レーザよりも高く、切断幅（カーフ幅）は、ファイバレーザがＣＯ２レーザよりも狭い。
そのため、部材温度の昇降に起因する反り変形は、ファイバレーザにおいて発生頻度が高く、発生した反り変形によって切り出し片が挟持されて落下しなくなる可能性も、ファイバレーザにおいて高くなっているのが実情である。
【００１０】
本発明は、鋼材を切断するレーザ加工において作業効率が低下しにくいレーザ加工方法、レーザ加工装置、及びレーザ加工品の製造方法を提供することを目的とする。
【課題を解決するための手段】
【００１１】
本発明の第１の態様によれば、第１の板状部位と前記第１の板状部位に交差する方向に接続された第２の板状部位とを有する被加工部材に対し、前記第１の板状部位と前記第２の板状部位とに跨る切断線を設定し、前記第２の板状部位に対し、前記第２の板状部位の先端部に開口し前記切断線に沿う切り込み部を、前記切り込み部を形成することで切り出される切り出し片が先端部と根元部とに分割されるように、レーザ光による切断加工で形成し、前記第１の板状部位を、レーザ光を一方向から照射して前記切断線に沿って切断するレーザ加工方法が提供される。
本発明の第２の態様によれば、レーザ光を射出する加工ヘッドと、レーザ光の射出及び前記加工ヘッドの所定の経路上の移動を制御する制御部とを備え、前記制御部は、第１の板状部位と前記第１の板状部位に交差する方向に接続する第２の板状部位とを有する被加工部材をレーザ光によって切断するよう制御する際に、前記第１の板状部位と前記第２の板状部位とに跨る切断線を設定し、前記第２の板状部位に対し、前記第２の板状部位の先端部に開口し前記切断線に沿う切り込み部を、前記切り込み部を形成することで切り出される切り出し片が先端部と根元部とに分割されるように、レーザ光の射出及び前記加工ヘッドの移動を制御して形成し、前記第１の板状部位を、レーザ光を一方向から照射して前記切断線に沿って切断するように、レーザ光の射出及び前記加工ヘッドの移動を制御するレーザ加工装置が提供される。
本発明の第３の態様によれば、第１の板状部位と前記第１の板状部位に交差する方向に接続された第２の板状部位とを有する被加工部材に対し、前記第１の板状部位と前記第２の板状部位とに跨る切断線を設定し、前記第２の板状部位に対し、前記第２の板状部位の先端部に開口し前記切断線に沿う切り込み部を、前記切り込み部を形成することで切り出される切り出し片が先端部と根元部とに分割されるようにレーザ光による切断加工で形成し、前記切り出し片の少なくとも前記根元部を除去した状態で、前記第１の板状部位を、レーザ光を一方向から照射して前記切断線に沿って切断して、レーザ加工品を製造するレーザ加工品の製造方法が提供される。
【発明の効果】
【００１２】
本発明のレーザ加工方法、レーザ加工装置、及びレーザ加工品の製造方法によれば、鋼材を切断するレーザ加工において作業効率が低下しにくい、という効果が得られる。
【図面の簡単な説明】
【００１３】
【図１】図１は、一実施形態に係るレーザ加工装置５１を含むレーザ加工システムＳＴを示すブロック図である。
【図２】図２は、レーザ加工装置５１で加工する溝形鋼Ｗの横断面図及び溝形鋼Ｗの展開図Ｔ１の一部である。
【図３】図３は、展開図Ｔ１における加工工程を示す第１の図である。
【図４】図４は、展開図Ｔ１における加工工程を示す第２の図である。
【図５】図５は、展開図Ｔ１における加工工程を示す第３の図である。
【図６】図６は、展開図Ｔ１における加工工程を示す第４の図である。
【図７】図７は、溝形鋼Ｗを切断線Ｌｃ１の位置でレーザ光Ｌｓにより切断する際の状態を説明する斜視図である。
【図８】図８は、展開図Ｔ１における他の加工工程を示す第１の図である。
【図９】図９は、展開図Ｔ１における他の加工工程を示す第２の図である。
【図１０】図１０は、図６におけるＡ部の詳細を示す図である。
【図１１】図１１は、レーザ加工システムＳＴのＣＡＭ装置２０が有するスリット付加決定部２３が実行する処理の手順を示すフロー図である。
【図１２】図１２は、従来の切断加工を示す斜視図である。
【発明を実施するための形態】
【００１４】
一実施形態に係るレーザ加工装置を、レーザ加工装置５１及びレーザ加工装置５１を含むレーザ加工システムＳＴにより説明する。なお、以下の説明における溝形鋼Ｗは、上述の溝形鋼Ｃ１と同様の被加工部材である。
【００１５】
図１は、レーザ加工システムＳＴを示すブロック図である。レーザ加工システムＳＴは、ＣＡＤ装置１０、ＣＡＭ装置２０、ＮＣ装置３０、及びレーザ加工機４０を含んで構成されている。
レーザ加工装置５１は、このうちの、少なくともＮＣ装置３０及びレーザ加工機４０を含んで構成されている。ＮＣ装置３０は制御部の一例であり、レーザ加工機４０は、レーザ光Ｌｓを射出するノズルを有する加工ヘッド４１（図７）及びレーザ発振器（不図示）を有する。レーザ加工装置５１は、少なくとも形鋼又は鋼管を被加工部材とし、被加工部材の姿勢を転換させながらレーザ光Ｌｓで切断などの加工を施すことができる。
【００１６】
レーザ加工システムＳＴにおいて、ＣＡＤ装置１０は、製品形状データ作成部１１を有し、ＣＡＭ装置２０は、加工範囲・加工順決定部２１、割付けデータ作成部２２、及びスリット付加決定部２３を有する。
ＣＡＤ装置１０の製品形状データ作成部１１は、被加工部材から形成する製品Ｗｐ（図７）の製品形状データを作成する。ＣＡＭ装置２０は、被加工部材の展開図データ及びＣＡＤ装置１０が作成した製品形状データに基づいて製品の展開図データを作成する。
【００１７】
図２は、被加工部材の一例である溝形鋼Ｗの横断面と、ＣＡＭ装置２０が作成した溝形鋼Ｗの展開図データによる展開図Ｔ１の一部とを、ウェブ１の位置を対応付けして示している。溝形鋼Ｗは、同一横断面の長尺材であって、長手を有する板状のウェブ１と、ウェブ１の幅方向両端から同方向に延びる対向側壁である板状のフランジ２及び３とを有する。
【００１８】
加工範囲・加工順決定部２１は、被加工部材に対する加工範囲及び加工順を決定し、割付けデータ作成部２２は、被加工部材に対しレーザ光Ｌｓによりどのように加工するかの割付けを示す割付けデータを作成する。これにより、レーザ加工システムＳＴは、被加工部材が少なくとも形鋼及び鋼管の場合に、被加工部材の切断を実行できる。
【００１９】
ＣＡＭ装置２０の割付けデータ作成部２２は、溝形鋼Ｗを幅方向に切断する場合、特許文献１に記載された技術を用い、ウェブ１とフランジ２及び３に対し、孔を開けるか切り込み部を形成するか、及び形成する場合の部位などを決定する。
スリット付加決定部２３は、図１１に示される手順で、割付けデータ作成部２２が、切り込み部の形成を決定した場合の、フランジ端に開口する切り込み部の形成有無を判定し、切り込み部２ａ及び３ａ（図７参照）の形成時にスリット２ｓ及び３ｓ（図４及び図６参照）を付加するか否かを決定する（ステップＳ１〜Ｓ４）。この手順の詳細は後述する。
【００２０】
スリット付加決定部２３は、スリット２ｓ及び３ｓの付加を決定したら、切り込みを形成するレーザ光Ｌｓの照射経路に、それぞれスリット経路ｍＳ２及びｍＳ３（図４及び図６参照）を含める。
【００２１】
このスリット経路ｍＳ２及びｍＳ３による切り出し片２ａｈ及び３ａｈの切り出しについて、図２〜図７を参照して説明する。まず、図２に示される溝形鋼Ｗ及び溝形鋼Ｗに対応した展開図Ｔ１を説明する。切り出し片２ａｈ及び３ａｈは、切り込み部２ａ及び３ａを形成することで切り出される端材となる部分である。
【００２２】
溝形鋼Ｗは、既述のように、ウェブ１と、フランジ２及びフランジ３とを有する。展開図Ｔ１は、フランジ２及び３をウェブ１と同一平面上に延ばして展開した状態を示す図である。展開図Ｔ１には、ウェブ１とフランジ２との稜線に対応する稜線Ｌ１２、ウェブ１とフランジ３との稜線に対応する稜線Ｌ１３が設定されている。
展開図Ｔ１において、稜線Ｌ１２と稜線Ｌ１３との間の範囲は、ウェブ１に対応したウェブ領域Ｔ１１とされている。また、稜線Ｌ１２から外側の範囲はフランジ２に対応したフランジ領域Ｔ１２とされ、稜線Ｌ１３から外側の範囲はフランジ３に対応したフランジ領域Ｔ１３としている。
【００２３】
展開図Ｔ１には、ウェブ１の板厚ｔ１に対応した板厚線Ｌ２ａ及び板厚線Ｌ３ａが、それぞれフランジ領域Ｔ１２及びフランジ領域Ｔ１３に設定されている。また、ウェブ１とフランジ２及び３とのＲ付き入隅部分に関しては、ウェブ１の内面１ａを板厚ｔ１のまま延長した仮想線と、フランジ２及び３側のＲ開始点である点Ｐ２を通る直交線との交点Ｐ３に対応して、ウェブ領域Ｔ１１において内側板厚線Ｌ１２ａ及びＬ１３ａが設定されている。
【００２４】
以下の説明において、溝形鋼Ｗに施す加工は、溝形鋼Ｗを、その端面Ｗａから所定の距離Ｄ１だけ隔てた端面Ｗａと平行な切断線Ｌｃ１の位置で切断する加工である。この加工により、図６に示されるように、切断線Ｌｃ１に対して図２の右側となる部分が、レーザ加工品である製品Ｗｐとして製造され、左側は端材Ｗｈとなる。切断線Ｌｃ１は、フランジ領域Ｔ１２、ウェブ領域Ｔ１１、及びフランジ領域Ｔ１３に跨って仮想設定されている。すなわち、図７に示されるように、切断線Ｌｃ１は、フランジ２、ウェブ１、及びフランジ３に跨って設定されている。
また、レーザ光Ｌｓの照射の開始及び停止、レーザ光Ｌｓの照射位置の所定の経路上の移動である加工ヘッド４１の移動、溝形鋼Ｗの姿勢転換、並びに、加工に伴うビーム特性及びフォーカスの最適化などは、ＮＣ装置３０により制御される。
【００２５】
この例においてＣＡＭ装置２０によって設定された切り込みは、フランジ領域Ｔ１２及びフランジ領域Ｔ１３に対し設定し、図７に示されるフランジ２及びフランジ３に形成する同形状の切り込み部２ａ及び３ａである。図７に示されるように、例えば、切り込み部２ａは、切断線Ｌｃ１から端面Ｗａ側に向かって幅Ｄ２を有し、フランジ２の先端部２ｂに開口する切り込みである。切り込み部２ａは、後述する第１経路ｍ１、第２経路ｍ２、及び第３経路ｍ３を含む切断経路を切断することによって形成される。
【００２６】
＜スリット経路ｍＳ２による切り出し片２ａｈの形成について＞
（図３に示されるピアスｍＰ２〜第１経路ｍ１の形成）
フランジ領域Ｔ１２の切り込み部２ａとなる範囲において、板厚線Ｌ２ａから所定の距離Ｄ３だけ外側に離れた位置に、レーザ光ＬｓによってピアスｍＰ２が形成される。次に、レーザ光ＬｓをピアスｍＰ２内に空照射した状態から、矢印ＤＲａで示すように、レーザ光Ｌｓが、板厚線Ｌ２ａと平行に切断線Ｌｃ１まで延びる第１経路ｍ１で移動されて、フランジ領域Ｔ１２が切断される。その後、レーザ光Ｌｓの照射が停止される。
【００２７】
（図４に示される第２経路ｍ２の形成）
レーザ光ＬｓをピアスｍＰ２内に空照射した状態から、矢印ＤＲｂで示すように、レーザ光Ｌｓが、板厚線Ｌ２ａと平行かつ第１経路ｍ１とは反対方向に、切断線Ｌｃ１から幅Ｄ２となる位置までの第２経路ｍ２で移動されて、フランジ領域Ｔ１２が切断される。その後、レーザ光Ｌｓの照射が停止される。
図４に示されるように、ピアスｍＰ２と、第１経路ｍ１及び第２経路ｍ２とでスリット経路ｍＳ２が構成され、スリット経路ｍＳ２による切断加工でスリット２ｓが形成される。
【００２８】
（図５に示される第３経路ｍ３の形成）
切断線Ｌｃ１から幅Ｄ２となる位置において、矢印ＤＲｃで示すように、レーザ光Ｌｓが、フランジ２の幅方向外側から切断線Ｌｃ１と平行に移動されて、板厚線Ｌ２ａまでの直線の経路ｍ３１が切断される。レーザ光Ｌｓが板厚線Ｌ２ａに達したら、矢印ＤＲｄで示すように、板厚線Ｌ２ａに沿って切断線Ｌｃ１まで経路ｍ３２が切断される。レーザ光Ｌｓが切断線Ｌｃ１に達したら、矢印ＤＲｅで示すように、切断線Ｌｃ１に沿ってフランジ領域Ｔ１２の外縁Ｔ１２ａを抜けるまでの経路ｍ３３が切断される。経路ｍ３１〜ｍ３３をまとめて第３経路ｍ３と称する。
【００２９】
図７に示されるように、第３経路ｍ３による切断により、フランジ２に切り込み部２ａが形成され、切り出し片２ａｈが切り出される。切り出し片２ａｈは、スリット２ｓが形成されていることにより、ウェブ１側の部分である切り込み根元片２ａｈ１と先端側の部分である切り込み先端片２ａｈ２とに分割されている。また、切り込み根元片２ａｈ１及び切り込み先端片２ａｈ２には、ピアスｍＰ２の大きさによっては、跡としてピアス痕Ｐｋが残される。
【００３０】
＜スリット経路ｍＳ３による切り出し片３ａｈの形成について＞
（図６に示されるピアスｍＰ３及び第４経路ｍ４〜第５経路ｍ５の形成）
ピアスｍＰ３及び第４経路ｍ４〜第５経路ｍ５は、フランジ３にスリット３ｓを形成する経路であり、フランジ領域Ｔ１２におけるピアスｍＰ２及び第１経路ｍ１〜第３経路ｍ３と同様にフランジ領域Ｔ１３に設定される。
すなわち、ピアスｍＰ３はピアスｍＰ２に対応し、第４経路ｍ４及び第５経路ｍ５はそれぞれ第１経路ｍ１及び第２経路ｍ２に相当する。図６に示されるように、ピアスｍＰ３と第４経路ｍ４及び第５経路ｍ５により、スリット経路ｍＳ３が構成され、スリット経路ｍＳ３の切断加工によって、フランジ３にスリット３ｓが形成される。
【００３１】
（図６に示される第６経路ｍ６の形成）
切断線Ｌｃ１から幅Ｄ２となる位置において、矢印ＤＲｆで示すように、レーザ光Ｌｓが、フランジ３の幅方向外側から切断線Ｌｃ１と平行に移動されて、板厚線Ｌ３ａまでの直線の経路ｍ６１が切断される。レーザ光Ｌｓが板厚線Ｌ３ａに達したら、矢印ＤＲｇで示すように、板厚線Ｌ３ａに沿って切断線Ｌｃ１まで経路ｍ６２が切断される。レーザ光Ｌｓが切断線Ｌｃ１に達したら、矢印ＤＲｈで示すように、切断線Ｌｃ１に沿ってフランジ領域Ｔ１３の外縁Ｔ１３ａを抜けるまでの経路ｍ６３が切断される。経路ｍ６１〜ｍ６３をまとめて第６経路ｍ６と称する。
【００３２】
図７に示されるように、第６経路ｍ６の切断により、フランジ３に切り込み部３ａが形成され、切り出し片３ａｈが切り出される。切り出し片３ａｈは、スリット３ｓが形成されていることにより、ウェブ１側の部分である切り込み根元片３ａｈ１と先端側の部分である切り込み先端片３ａｈ２とに分割されている。また、切り込み根元片３ａｈ１及び切り込み先端片３ａｈ２には、ピアスｍＰ３の大きさによっては、跡としてピアス痕Ｐｋが残される。
【００３３】
切り込み部２ａ及び３ａが形成されたら、次の切断加工で製品Ｗｐを得る。
＜製品Ｗｐの切り出し＞
（図６に示される切断線Ｌｃ１に沿った経路ｍｃの切断）
第６経路ｍ６までの加工で切り込み部２ａ及び３ａが形成されたら、レーザ光Ｌｓが一方向から照射されて切断線Ｌｃ１に沿って移動され、切断線Ｌｃ１を切断面とする経路ｍｃが切断される。経路ｍｃは、フランジ領域Ｔ１２の板厚線Ｌ２ａとフランジ領域Ｔ１３の板厚線Ｌ３ａとの間、或いは板厚線Ｌ２ａと板厚線Ｌ３ａとの間を含むそれよりも少し長い経路で切断線Ｌｃ１に沿って設定される。
これにより、溝形鋼Ｗは、図６において切断線Ｌｃ１の右側の部分である製品Ｗｐと、左側の非製品である端材Ｗｈとに分離される。すなわち、製品切断の経路ｍｃによる製品Ｗｐ側の切断面が製品Ｗｐの外形端面となる。
【００３４】
上述の切り込み部２ａ及び３ａを形成すると、レーザ光Ｌｓによる板厚線Ｌ２ａに沿った経路ｍ３２による切断、及び、板厚線Ｌ３ａに沿った経路ｍ６２による切断と、経路ｍ３１、ｍ３３、ｍ６１、及びｍ６３のウェブ１に近い部分の切断とにおいて、ウェブ１の内面１ａは顕著に加熱され、その後冷却する。
【００３５】
この加熱冷却の温度変化によって、既述のように、ウェブ１は、内面１ａが凹となる反り変形をしようとする。すなわち、図７に示されるように、フランジ２及び３から切り出し片２ａｈ及び３ａｈが切り出される際の切断に伴い変形が生じる。詳しくは、矢印ＤＲ７２及びＤＲ７４で示されるように、フランジ２及び３において、ウェブ１の反り変形に起因する、切り込み部２ａ及び３ａの幅を狭める方向の変形が生じる。
【００３６】
この変形の量が切断幅未満の場合には、白抜き矢印ＤＲ７３で示されるように、切り込み部２ａにおける切り出し片２ａｈが、切り込み根元片２ａｈ１及び切り込み先端片２ａｈ２と共に自重で自然落下する。
【００３７】
一方、切り込み部２ａ及び３ａの幅を狭める変形の量が切断幅以上となる場合には、白抜き矢印ＤＲ７５で示されるように、切り込み部３ａにおける切り出し片３ａｈのうちの、切り込み先端片３ａｈ２がフランジ３に挟まれて落下せず残留し、切り込み根元片３ａｈ１のみが自重で自然落下可能となる。そのため、切り込み部３ａには、切り込み根元片３ａｈ１が自重落下により除去され、ウェブ１に対し離接する方向に距離Ｄ３で開口した開口部３ａ１が形成される。
【００３８】
これにより、切断線Ｌｃ１に沿った製品切断の経路ｍｃの切断加工において、フランジ２及び３が存在するウェブ１の幅方向両縁部の、レーザ光Ｌｓによる切断厚さがウェブ１の板厚ｔ１に近い距離Ｄ４の厚さとなる。
そのため、切り込み先端片３ａｈ２が図７に示されるようにフランジ３に挟持されたままであっても、溝形鋼Ｗのウェブ１を連続的に良好に切断することができる。もちろん、図７に示される切り出し片２ａｈのように、切り込み根元片２ａｈ１及び切り込み先端片２ａｈ２の両方が自重で落下すれば、溝形鋼Ｗを良好に切断することができる。
【００３９】
ピアスｍＰ２及びｍＰ３の形成位置は、切り出し片２ａｈ及び３ａｈ内に限定されない。図８に示されるように、端材Ｗｈの切り出し片２ａｈが形成されない位置にピアスｍＰ２を形成してもよい。この場合の切り込み部２ａを切り出す切断経路を説明する。
【００４０】
（図８に示されるピアスｍＡＰ２〜第１経路ｍＡ１の形成）
フランジ２における切り込み部２ａの範囲外の、板厚線Ｌ２ａから所定の距離Ｄ５だけ離れた位置に、レーザ光ＬｓによってピアスｍＡＰ２が形成される。次に、レーザ光ＬｓをピアスｍＡＰ２内に空照射した状態から、矢印ＤＲｉで示すように、レーザ光Ｌｓが、板厚線Ｌ２ａと平行に切断線Ｌｃ１まで延びる第１経路ｍＡ１で移動されて、フランジ領域Ｔ１２が切断される。その後、レーザ光Ｌｓの照射が停止される。
【００４１】
ピアスｍＡＰ２と第１経路ｍＡ１とで図８に示すスリット経路ｍＳＡ２が構成され、スリット経路ｍＳＡ２による切断で、図９に示されるように、スリット経路ｍＳ２による切断の場合と同様のスリット２ｓが形成される。
【００４２】
（図９に示される第２経路ｍＡ２の形成）
切断線Ｌｃ１から幅Ｄ２となる位置において、矢印ＤＲｊで示すように、レーザ光Ｌｓが、フランジ領域Ｔ１２の外側から切断線Ｌｃ１と平行に移動されて、板厚線Ｌ２ａまでの経路ｍＡ２１が切断される。レーザ光Ｌｓが板厚線Ｌ２ａに達したら、矢印ＤＲｋで示すように、板厚線Ｌ２ａに沿って切断線Ｌｃ１までの経路ｍＡ２２が切断される。レーザ光Ｌｓが切断線Ｌｃ１に達したら、矢印ＤＲｍで示すように、切断線Ｌｃ１に沿ってフランジ領域Ｔ１２の外縁Ｔ１２ａを抜けるまでの経路ｍＡ２３が切断される。経路ｍＡ２１〜ｍＡ２３をまとめて第２経路ｍＡ２と称する。
【００４３】
以上の切断経路によって切り出された切り込み根元片及び切り込み先端片は、切り込み根元片２ａｈ１及び切り込み先端片２ａｈ２とは異なり、ピアス痕Ｐｋを有さない。第１経路ｍＡ１及び第２経路ｍＡ２を含む切断経路で切断した場合も、第１経路ｍ１、第２経路ｍ２、及び第３経路ｍ３を含む切断経路で切断した場合と同様に、フランジ２及び３が存在するウェブ１の幅方向両縁部の切断厚さを、ウェブ１の板厚ｔ１に近い距離Ｄ４の厚さにできるので、切断加工が良好に実行できる。
【００４４】
既述のように、以上説明したスリット２ｓ及び３ｓを形成するか否かは、ＣＡＭ装置２０が有するスリット付加決定部２３によって決定される。その決定手順について、図１１を参照して説明する。
【００４５】
スリット付加決定部２３は、割付けデータ作成部２２が、フランジ２及び３の先端部２ｂ及び３ｂに開口する切り込み部２ａ及び３ａの少なくとも一方を形成すると決定したか否かを判定する（ステップＳ１）。
【００４６】
ステップＳ１での判定が否（ＮＯ）の場合、スリット付加決定部２３はそのまま処理を終了させる。
一方、ステップＳ１での判定が是（ＹＥＳ）で、切り込み部２ａを形成するとした場合、スリット付加決定部２３は、切り込み部２ａにおいてスリット２ｓを形成する位置を設定する（ステップＳ２）。具体的には、スリット２ｓを形成する位置を、フランジ２の先端部２ｂから１５ｍｍの位置と、先端部２ｂからフランジ２の高さＨｆの１／３の位置とのうちの小さい方とする。また、板厚線Ｌ２ａから設定したスリット２ｓの位置までの距離Ｄ３が所定値未満となる場合には、製品切断の経路ｍｃでの切断時にウェブ１を通過したレーザ光Ｌｓの抜けに影響する可能性があるので、スリットの付与有無は、他の要素も考慮した上で人為的に判断される。距離Ｄ３の所定値は、例えば３０ｍｍである。
【００４７】
スリット付加決定部２３は、設定したスリット２ｓの形成位置における切り込み部２ａの幅Ｄ２を、割付けデータ作成部２２が生成した割付けデータを参照して把握し、所定値Ｄ２ａ以上か否かを判定する（ステップＳ３）。上述の切り込み部２ａ及び３ａは、幅が一定の矩形形状となるものを説明したが、製品Ｗｐの形状に応じて先端側と根元側とで幅が異なるように設定してもよい。
幅Ｄ２が小さく切り出し片２ａｈ及び３ａｈが過度に細長くなると、質量が小さくなる上に、引っ掛りが生じて自重落下しにくくなる。所定値Ｄ２ａは、例えば２ｍｍである。
【００４８】
ステップＳ３での判定が否（ＮＯ）の場合、スリット付加決定部２３は、スリットを付加せず、そのまま処理を終了させる。是（ＹＥＳ）の場合、切断経路にスリット経路ｍＳ２を含めて、スリット２ｓが形成されるようにする（ステップＳ４）。
【００４９】
上述のスリット２ｓを形成する切断経路の第１経路ｍ１、第２経路ｍ２、及び切断経路の第１経路ｍＡ１において、ＮＣ装置３０は、レーザ光Ｌｓの停止位置を次のように制御してもよい。
【００５０】
図１０は、図６におけるＡ部の詳細を説明する図である。図１０において、レーザ光Ｌｓのフランジ３に照射される光束を、半径ｒ１（直径Ｒ）のビームＬｓｄとしている。
ＣＡＭ装置２０の割付けデータ作成部２２は、ビームＬｓｄの中心ＣＬ１の第４経路ｍ４の終点位置を、切断線Ｌｃ１に接近するビームＬｓｄが切断線Ｌｃ１に掛かり始める位置Ｐ１１よりも手前とする。すなわち、終点位置を、切断線Ｌｃ１からビームＬｓｄの半径ｒ１以上離れた位置とする。
例えば、終点位置を、切断線Ｌｃ１との距離が直径Ｒとなる位置にする。この場合、ビームＬｓｄの中心ＣＬ１が、切断線Ｌｃ１よりも直径Ｒだけ手前の位置Ｐ１２に達したらレーザ光Ｌｓの移動を停止させる。この制御は、第４経路ｍ４に相当する第１経路ｍ１（図３）及びｍＡ１（図８）においても同様に行うことができる。
【００５１】
このように、第４経路ｍ４、第１経路ｍ１、第１経路ｍＡ１におけるレーザ光Ｌｓの移動を、レーザ光ＬｓのビームＬｓｄが、切断線Ｌｃ１に掛かからないように手前の位置で停止させる。これにより、スリット２ｓ及び３ｓを切断形成する際のレーザ光Ｌｓの熱の影響で、切り出す製品Ｗｐの端面（切断線Ｌｃ１に対応した面）のスリット２ｓ及び３ｓに対応した範囲ＡＲａ（図１０）が、他の範囲と異なる状態になり、外観品質或いは物性に影響が生じることを防止できる。
【００５２】
本発明は、上述した構成に限定されるものではなく、本発明の要旨を逸脱しない範囲において変形してもよい。
【００５３】
被加工部材は、上述の溝形鋼Ｗに限定されず、他の形鋼或いは鋼管であってもよい。例えばウェブ１のような第１の板状部位と、第１の板状部位に交差する方向に接続するフランジ２及び３のような第２の板状部位とを有するものでよい。また、形鋼及び鋼管のような横断面形状が一定形状の長尺材に限定されるものではなく、長尺材以外の例えば箱状であってもよい。
以上説明した切り出し片２ａｈ及び３ａｈに対するスリット２ｓ及び３ｓの付加は、被加工部材がどのような形状であっても、次の場合に適用できる。すなわち、被加工部材をレーザ光Ｌｓで切断する加工において、被切断部位の切断厚さが、被加工部材の形状に起因して切断不能な程度に大きくなるときに、予め切断厚さを小さくする前加工として被切断部位に切り込み部を形成できる場合に適用できる。
【００５４】
上記の切断経路において、レーザ光Ｌｓの移動方向は上述の方向に限定されない。切断線Ｌｃ１に沿った切断の経路ｍｃによる加工を実行する前に、スリット２ｓ及び３ｓを有する切り出し片２ａｈ及び３ａｈが形成されていればよい。
【００５５】
レーザ光Ｌｓは、ファイバレーザより射出されたレーザ光に限定されるものではない。ファイバレーザの代わりに、炭酸ガスレーザ、ディスクレーザ、ＹＡＧレーザ、ダイオードレーザ、エキシマレーザなどが用いられてもよい。
制御部としてのＮＣ装置３０は、レーザ加工装置５１において一体構造として備えられていなくてもよい。ＮＣ装置３０をレーザ加工機４０に対して別体とし、レーザ加工機４０と無線又は有線で通信可能なように設けてもよい。
【符号の説明】
【００５６】
１  ウェブ
１ａ  内面
２，３  フランジ
２ａ，３ａ  切り込み部
２ａｈ，３ａｈ  切り出し片
２ａｈ１，３ａｈ１  切り込み根元片
２ａｈ２，３ａｈ２  切り込み先端片
２ｂ  先端部
２ｓ，３ｓ  スリット
３ａ１  開口部
１０  ＣＡＤ装置
１１  製品形状データ作成部
２０  ＣＡＭ装置
２１  加工範囲・加工順決定部
２２  割付けデータ作成部
２３  スリット付加決定部
３０  ＮＣ装置
４０  レーザ加工機
４１  加工ヘッド
５１  レーザ加工装置
ＣＬ１  中心
Ｄ１  距離
Ｄ２  幅
Ｄ２ａ  所定値
Ｄ３，Ｄ４  距離
Ｌｃ１  切断線
Ｌｓ  レーザ光
Ｌｓｄ  ビーム
Ｌ１２，Ｌ１３  稜線
Ｌ２ａ，Ｌ３ａ  板厚線
Ｌ１２ａ，Ｌ１３ａ  内側板厚線
ｍｃ  経路
ｍＰ２，ｍＰ３，ｍＡＰ２  ピアス
ｍＳ２，ｍＳ３，ｍＳＡ２  スリット経路
ｍ１〜ｍ６  第１〜６経路
ｍＡ１  第１経路
ｍ３１，ｍ３２，ｍ３３，ｍ６１，ｍ６２，ｍ６３  経路
ｍＡ２  第２経路
ｍＡ２１，ｍＡ２２，ｍＡ２３  経路
Ｐｋ  ピアス痕
Ｐ１１，Ｐ１２  位置
Ｐ２  点
Ｐ３  交点
ＳＴ  レーザ加工システム
ｔ１  板厚
Ｔ１  展開図
Ｔ１１  ウェブ領域
Ｔ１２，Ｔ１３  フランジ領域
Ｔ１２ａ，Ｔ１３ａ  外縁
Ｗ  溝形鋼（被加工部材）
Ｗａ  端面
Ｗｈ  端材
Ｗｐ  製品
【手続補正４】
【補正対象書類名】図面
【補正対象項目名】図５
【補正方法】変更
【補正の内容】
【図５】
2020049521.tif 000015
【手続補正５】
【補正対象書類名】図面
【補正対象項目名】図８
【補正方法】変更
【補正の内容】
【図８】
2020049521.tif 000016
【手続補正６】
【補正対象書類名】図面
【補正対象項目名】図１１
【補正方法】変更
【補正の内容】
【図１１】
2020049521.tif 000017
【手続補正７】
【補正対象書類名】図面
【補正対象項目名】図１２
【補正方法】変更
【補正の内容】
【図１２】
2020049521.tif 000018